(57)【要約】【課題】本発明の課題としては、書き味が良好であり、かつボールペンチップ内の金属塩等を抑制することによって、経時安定性に優れた水性ボールペンを提供することである。【解決手段】ボールペンのチップ本体の材質がステンレス鋼材であり、かつインキ収容筒内に、少なくとも水、着色剤、アミノポリホスホン酸、リン酸エステル界面活性剤を含有する水性ボールペン用インキ組成物を直詰めしたことを特徴とする水性ボールペンを用いる。【選択図】        図１
2008273105.tif 000002
【特許請求の範囲】
【請求項１】
インキ収容筒の先端部に、ステンレス綱材からなるチップ本体のボール抱持室にボールを回転自在に抱持したボールペンチップを直接又はチップホルダーを介して具備してなる水性ボールペンであって、前記インキ収容筒内に、少なくとも水、着色剤、リン酸エステル界面活性剤、アミノポリホスホン酸を含有することを特徴とする水性ボールペン。
【請求項２】
前記アミノポリホスホン酸が下記一般式（化１）で表されることを特徴とする請求項１に記載した水性ボールペン。
【化１】
2008273105.tif 000009
［式中、ｎは１〜９の整数である。］
【請求項３】
前記アミノポリホスホン酸の含有量が、インキ組成物全質量に対して０．１〜５．０質量％以下であることを特徴とする請求項１または２の何れか１項に記載した水性ボールペン。
【請求項４】
前記リン酸エステル界面活性剤のＨＬＢが１３以下であることを特徴とする請求項１ないし３の何れか１項に記載した水性ボールペン。
【請求項５】
前記リン酸エステル界面活性剤が下記一般式（化２）で表されるとともに、インキ組成物全質量に対して０．１〜５．０質量％以下であることを特徴とする請求項１ないし４の何れか１項に記載した水性ボールペン。
【化２】
2008273105.tif 000010
［式中、Ｒはアルキル又はアルキルアリル基を、nはエチレンオキサイド付加モル数を、Ｒ’はＨまたはＲＯ（ＣＨ２ＣＨ２Ｏ）ｎ基を示す。］
【発明の詳細な説明】
【技術分野】
【０００１】
本発明は水性ボールペンに関し、さらに詳細としては、書き味が良好で、かつボールペンチップ内の析出物を抑制することで経時安定性に優れた水性ボールペンに関するものである。
【背景技術】
【０００２】
従来より、ステンレス鋼材からなるチップ本体を用いたボールペンチップを具備したボールペンはよく知れている。こうしたステンレス鋼材からなるチップ本体を用いた水性ボールペンの場合には、ステンレス鋼材に含まれるマンガンやクロム等のマンガンイオンやクロムイオンが、インキ組成物中で反応することによって生じる金属塩等の析出物を防止するため、インキ組成物中にベンゾトリアゾール等の防錆剤や金属封鎖剤等を含有することが提案されている。
【０００３】
このような水性ボールペン用インキ組成物及びそれを用いた水性ボールペンとしては、特公昭４９−４５３３３号「筆記用水性インキ」、特開平８−４１４０９号「水性ボールペン用インキ組成物」に防錆剤を用いた水性ボールペン用インキ組成物が開示されている。
【０００４】
ところで、特開平６−５７１９４号「ペン体に直接供給する水性ボールペン用インク」に書き味を向上させるため、潤滑剤としてリン酸エステル界面活性剤を含有した水性ボールペン用インキ組成物が開示されおり、特開２００６−２０６６５８号「ボールペン用水性インキ組成物及びそれを内蔵したボールペン」に金属封鎖剤とリン酸エステル界面活性剤を含有した水性ボールペンが開示されている。
【特許文献１】「特開平４９−４５３３３号公報」
【特許文献２】「特開平８−４１４０９号公報」
【特許文献３】「特開平６−５７１９４号公報」
【特許文献４】「特開２００６−２０６６５８号公報」
【発明の開示】
【発明が解決しようとする課題】
【０００５】
しかしながら、特許文献１、２では、ベンゾトリアゾール、ベンゾチアジアゾール化合物等の防錆剤を含有した水性ボールペン用インキが提案されているが、潤滑性が劣り、書き味が悪く、カスレ等も発生する問題を抱えていた。
【０００６】
また、特許文献３のように、書き味を向上させるため、潤滑剤として、リン酸エステル界面活性剤を含有すると、リン酸エステル界面活性剤とチップ内のマンガンイオンやクロムイオン等の金属イオンとが反応して金属塩が発生する。更にまた、ＨＬＢ値が１３以下のリン酸エステル界面活性剤は書き味が向上するが、ＨＬＢ値が低いため親油性が強くなり、溶解性が悪いため、リン酸エステル界面活性剤とチップ内の金属イオンとが反応して生じた金属塩が溶解しきれず析出物が発生してしまうことで、筆記不良が発生してしまった。
【０００７】
また、特許文献４では、金属イオン封鎖剤とリン酸エステル界面活性剤の含有比率を特定比率とすることで、ボールの腐食を抑制するボールペン用水性インキ組成物が開示されているが、ボールペンチップのボールとして、タングステンカーバイドを主成分とする超硬合金ボールを用いた場合には、その結合材として、コバルト、ニッケル等を用いている。エチレンジアミン四酢酸は、結合材のコバルト、ニッケルと反応しやすく、経時的に腐食し、回転抵抗を生じるため、書き味が劣ってしまう可能性がある。
【０００８】
本発明の目的は、ステンレス綱材からなるチップ本体を用いたボールペンチップを具備し、書き味が良好で、さらにチップ本体内の金属塩による析出物を抑制することで経時安定性に優れた水性ボールペンを提供することである。
【課題を解決するための手段】
【０００９】
本発明は、上記課題を解決するために、
「１．インキ収容筒の先端部に、ステンレス綱材からなるチップ本体のボール抱持室にボールを回転自在に抱持したボールペンチップを直接又はチップホルダーを介して具備してなる水性ボールペンであって、前記インキ収容筒内に、少なくとも水、着色剤、リン酸エステル界面活性剤、アミノポリホスホン酸を含有することを特徴とする水性ボールペン。
２．前記アミノポリホスホン酸が下記一般式（化１）で表されることを特徴とする第１項に記載した水性ボールペン。
【化１】
2008273105.tif 000003
［式中、ｎは１〜９の整数である。］
３．前記アミノポリホスホン酸の含有量が、インキ組成物全質量に対して０．１〜５．０質量％以下であることを特徴とする第１項または第２項の何れか１項に記載した水性ボールペン。
４．前記リン酸エステル界面活性剤のＨＬＢが１３以下であることを特徴とする第１項ないし第３項の何れか１項に記載した水性ボールペン。
５．前記リン酸エステル界面活性剤が下記一般式（化２）で表されるとともに、インキ組成物全質量に対して０．１〜５．０質量％以下であることを特徴とする第１項ないし第４項の何れか１項に記載した水性ボールペン。
【化２】
2008273105.tif 000004
［式中、Ｒはアルキル又はアルキルアリル基を、nはエチレンオキサイド付加モル数を、Ｒ’はＨまたはＲＯ（ＣＨ２ＣＨ２Ｏ）ｎ基を示す。］
」である。
【発明の効果】
【００１０】
本発明は、ステンレス綱材からなるチップ本体を用いたボールペンチップを具備した水性ボールペンにおいて、書き味が良好で、かつチップ本体内の金属塩による析出物を抑制することで経時安定性に優れた水性ボールペンを提供することができた。
【発明を実施するための最良の形態】
【００１１】
本発明の第一の特徴は、ステンレス綱材からなるチップ本体を用いたボールペンチップを用いた水性ボールペンにおいて、インキ組成物中にアミノポリホスホン酸とリン酸エステル界面活性剤を併用することである。
【００１２】
リン酸エステル界面活性剤は、ボールとチップ本体との潤滑性を高め、滑らかな筆感を得ることができるため、書き味を向上するために用いている。
【００１３】
ところで、インキ組成物中にリン酸エステル界面活性剤を含有させることで、チップ本体内より溶出するマンガンイオンやクロムイオン等の金属イオンがリン酸エステル界面活性剤とが反応して金属塩が発生するが、書き味を向上させるには、ＨＬＢ値が低いほど好ましく、特にＨＬＢ値１３以下のリン酸エステル界面活性剤を用いることが好ましい。これは、ＨＬＢ値が低いほど親油性が増し、ボールの潤滑性が向上するので、書き味が向上するためである。
【００１４】
しかしその反面、ＨＬＢ値が低いリン酸エステル界面活性剤を用いた場合には、親油性が強い金属塩を形成するため、インキ組成物中で溶解しないため、金属塩による析出物が発生してしまうという問題があった。
【００１５】
こうした、書き味の向上と金属塩による析出物の発生の抑制という問題を解決するため、インキ組成物中に、リン酸エステル界面活性剤と、金属塩による析出物を抑制するため、アミノポリホスホン酸を含有することが重要である。
【００１６】
これは、前述の通り、本発明では、チップ本体の材質としてステンレス鋼材を用いると、ステンレス鋼材の金属イオンが溶出し、ＨＬＢ値が低いリン酸エステル界面活性剤と反応して親油性が強い金属塩を生ずるが、アミノポリホスホン酸を含有することで、前記アミノポリホスホン酸のホスホン基（−Ｈ２ＰＯ３）によって、発生した金属塩全体を包み込み、インキ組成物中において、金属塩を溶解安定させるため、金属塩の析出物の発生を抑制する効果がある。特に、ホスホン基は、カルボキシル基（−ＣＯＯＨ、−ＣＯＯ）等と比べてリン酸エステルの金属塩に対して吸着性が強いため、金属塩の析出物抑制の効果がより強く、アミノポリホスホン酸を用いる必要がある。
【００１７】
アミノポリホスホン酸は、アミノ基とホスホン基（−Ｈ２ＰＯ３）を含む化合物であり、（化１）ような一般式で表されるアミノポリホスホン酸が好ましい。これらは、単独又は２種以上混合して使用してもよい。
【化１】
2008273105.tif 000005
［式中、ｎは１〜９の整数である。］
【００１８】
（化１）ような一般式で、ｎ＝２であるアミノポリホスホン酸として、エチレンジアミンテトラメチレンホスホン酸（ＥＤＴＭＰ）、ｎ＝６であるアミノポリホスホン酸として、ヘキサメチレンジアミンテトラメチレンホスホン酸（ＨＤＴＭＰ）が挙げられる。その中で、経時安定性を考慮すると、ｎ＝２であるエチレンジアミンテトラメチレンホスホン酸（ＥＤＴＭＰ）が最も好ましい。
【００１９】
エチレンジアミンテトラメチレンホスホン酸（ＥＤＴＭＰ）及びその塩の具体例としては、キレストＰＨ−５４０（中部キレスト（株）社製）等が挙げられ、ヘキサメチレンジアミンテトラメチレンホスホン酸（ＨＤＴＭＰ）及びその塩の具体例としては、ＤＥＱＵＥＳＴ２０５４（Ｓｏｌｕｔｉａ社製）、ＢＲＩＱＵＥＳＴ４６２−２３（Ａｌｂｒｉｇｈｔ  ＆  Ｗｉｌｓｏｎ  Ａｍｅｒｉｃａｓ社製）等が挙げられる。
【００２０】
また、アミノポリホスホン酸の含有量は、インキ組成物全量に対し、０．１質量％より少ないと、金属塩の析出物を抑制する効果が弱くなるおそれがあり、５．０質量％を越えると、インキ経時が不安定性になるため、インキ組成物全量に対し、０．１〜５．０質量％とする。さらに好ましくは、インキ組成物全量に対し、０．５〜３．０質量％が適する。
【００２１】
リン酸エステル界面活性剤としては、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、リン酸トリエステル或いはその誘導体等が好適に用いられ、その中でも経時安定性を考慮して（化２）のような一般式で表されるリン酸エステル界面活性剤を用いることが最も好ましい。
【化２】
2008273105.tif 000006
［式中、Ｒはアルキル又はアルキルアリル基を、nはエチレンオキサイド付加モル数を、Ｒ’はＨまたはＲＯ（ＣＨ２ＣＨ２Ｏ）ｎ基を示す。］
【００２２】
リン酸エステル界面活性剤の具体例としては、プライサーフシリーズ（第一工業製薬（株））、フォスファノールシリーズ（東邦化学工業（株））の中から、プライサーフＡ２１２Ｃ（ＨＬＢ値９）、同Ａ２１０Ｇ（ＨＬＢ値９）、同Ａ２０７Ｈ（ＨＬＢ値７）、同ＡＬ（ＨＬＢ値５）、同Ａ２０８Ｂ（ＨＬＢ値６）、同Ａ２０８Ｓ（ＨＬＢ値７）、同Ａ２０８Ｆ（ＨＬＢ値９）、同Ａ２１２Ｅ（ＨＬＢ値１０）、フォスファノールＲＥ−２１０（ＨＬＢ値６）、同ＲＥ−４１０（ＨＬＢ値９）、同ＲＥ−５１０（ＨＬＢ値１０）、同ＲＳ−４１０（ＨＬＢ値９）、同ＲＢ−４１０（ＨＬＢ値８）、同ＲＭ−４１０（ＨＬＢ値５）、同ＲＭ−５１０（ＨＬＢ値９）、同ＲＬ−２１０（ＨＬＢ値５）、同ＲＤ−５１０Ｙ（ＨＬＢ値１０）、同ＭＬ−２００（ＨＬＢ値１０）、同ＧＢ−５２０（ＨＬＢ値６）等が挙げられる。これらの界面活性剤は単独又は２種以上混合して使用してもよい。尚、ＨＬＢは、一般式として、ＨＬＢ＝７＋１１．７ｌｏｇ(Ｍw／Ｍo)、（Ｍw；親水基の分子量、Ｍｏ；親油基の分子量）から求めることができる。
【００２３】
リン酸エステル界面活性剤の含有量は、インキ組成物全量に対し、０．１質量％より少ないと、所望の潤滑性が得られず、書き味が悪く、筆跡にカスレ等が発生するおそれがあり、５．０質量％を越えると、インキ経時が不安定性になるおそれがあるため、インキ組成物全量に対し、０．1〜５．０質量％とする。さらに筆感をより高め、良好なインキ経時を得るために、リン酸エステル界面活性剤の含有量は、インキ組成物全量に対し、０．５〜３．０質量％が最も好ましい。
【００２４】
本発明には、インキ粘度調整剤として樹脂を用いても良い。具体的には、アクリル系樹脂、アルキッド樹脂、セルロース誘導体、ポリビニルピロリドン、ポリビニルアルコール等の水溶性樹脂、キサンタンガム、架橋型アクリル酸重合体、架橋型アクリルアミド系重合体、サクシノグリカン、ガーガム等の剪断減粘性付与剤等が挙げられる。これらは、単独又は２種以上混合して使用してもよい。
【００２５】
また、樹脂の含有量は、インキ組成物全量に対して、０．１質量％未満だと、所望のインキ粘度が得られにくく、３０質量％を越えると書き出し性能が劣ってしまう可能性があるため、０．１質量％以上、３０質量％以下が好ましい。
【００２６】
着色材は、染料、顔料等、特に限定されるものではなく、適宜選択して使用することができる。染料については、直接染料、酸性染料、塩基性染料、含金染料、及び各種水溶性の造塩タイプ染料等が採用可能である。顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、キノフタロン系、スレン系、トリフェニルメタン系、ペリノン系、ペリレン系、ギオキサジン系、アルミ顔料、パール顔料、蛍光顔料、蓄光顔料、補色顔料等が挙げられる。その他、着色樹脂粒子体として顔料を媒体中に分散させてなる着色体を公知のマイクロカプセル化法などにより樹脂壁膜形成物質からなる殻体に内包又は固溶化させたマイクロカプセル顔料を用いても良い。更に、顔料を透明、半透明の樹脂等で覆った着色樹脂粒子などや、また着色樹脂粒子や無色樹脂粒子を、顔料もしくは染料で着色したもの等も用いることもできる。これらの染料および顔料は、単独又は２種以上組み合わせて使用してもかまわない。含有量は、インキ組成物全量に対し、１質量％〜２０質量％が好ましい。
【００２７】
また、その他添加剤として、水分の溶解安定性、水分蒸発乾燥防止等を考慮し、グリセリン、エチレングリコール等の水溶性有機溶剤、トリエタノールアミン等のｐＨ調整剤、尿素、ソルビット等の保湿剤、ベンゾトリアゾール等の防錆剤、１，２ベンゾイソチアゾリン−３−オン等の防菌剤を添加することができる。また、リン酸エステル界面活性剤以外のシリコン系、アセチレングリコール系、フッ素系の界面活性剤も濡れ性、耐水性の向上等として添加することが可能で、これらは単独又は２種以上組み合わせて使用することも配合可能である。
【００２８】
また、ボールペンチップのボールは、特に限定されるものではないが、タングステンカーバイドを主成分とする超硬合金ボールは、その結合材として、コバルト、ニッケル等を用いている。アミノポリホスホン酸は、コバルト、ニッケル等の金属に対して、経時的に腐食することもないため、腐食によるボールの回転抵抗を生じることもなく、良好な書き味が得られ、超硬合金ボールに対しても好適に用いられる。
【００２９】
次に実施例を示して本発明を説明する。
実施例1
インキ収容筒の先端部に、ステンレス綱材からなるチップ本体のボール抱持室に、ボール径がφ０．７ｍｍの超硬合金ボールを回転自在に抱持したボールペンチップを具備し、インキ収容筒内に下記の配合１によって得られた水性ボールペン用インキ組成物６及びグリース状のインキ追従体７を直に充填したレフィルを、（株）パイロットコーポレーション製のノック式ゲルインキボールペン（商品名：Ｇ−Ｋｎｏｃｋ）に装着して、本発明の水性ボールペン１を作製した。
【００３０】
インキ配合１
水                                                               ２８．０質量部
水溶性有機溶剤（グリセリン）                                     ２０．０質量部
アミノポリホスホン酸（エチレンジアミンテトラメチレンホスホン酸）   ０．５質量部
リン酸エステル界面活性剤剤（プライサーフＡ−２０８Ｓ）             １．０質量部
尿素                                                               ７．５質量部
ｐＨ調整剤剤（トリエタノールアミン）                               ２．８質量部
防菌剤（１，２ベンゾイソチアゾリン−３−オン）                     ０．２質量部
着色剤（ＮＫＷ-２１００系シリーズ）                              ４０．０質量部
樹脂（サクシノグリカン）                                         ０．２４質量部
【００３１】
インキ配合１は、まず水、水溶性有機溶剤、リン酸エステル界面活性剤（プライサーフＡ−２０８Ｓ；第一工業製薬（株）社製）、エチレンジアミンテトラメチレンホスホン酸（キレストＰＨ-５４０；中部キレスト（株）社製）、ｐＨ調整剤、保湿剤、防菌剤をマグネットホットスターラーで加温撹拌してベースインキを作成する。
【００３２】
その後、上記作製したベースインキを加温しながら、樹脂を投入してホモジナイザー攪拌機を用いて均一な状態となるまで充分に混合攪拌した後、着色剤を添加し、さらに均一になるまで攪拌をおこなう。その後、濾紙を用い濾過を行って、インキ配合１の水性ボールペン用インキ組成物を得た。
【００３３】
実施例２〜７
各成分を表１に示す配合及びボール材に変更した以外は、インキ配合１と同様な手順で水性ボールペン用インキ組成物を作成し、実施例1と同様にして、実施例２〜７の水性ボールペンを得た。
【００３４】
【表１】
2008273105.tif 000007
【００３５】
比較例１〜５
各成分を表２に示す配合及びボール材に変更した以外は、インキ配合１と同様な手順で水性ボールペン用インキ組成物を作成し、実施例1と同様にして、比較例２〜５の水性ボールペンを得た。
【表２】
2008273105.tif 000008
【００３６】
試験及び評価
実施例1〜７、および比較例１〜５において作製した水性ボールペンにより、以下の試験及び評価を行った。尚、書き味については、筆記試験用紙としてコピー用紙（ＰＰＣ用紙）を用いて、評価した。
【００３７】
書き味：ボールペン用レフィルを室温の環境下、２週間放置後に手書きによる官能試験を行い評価した。
滑らかで良好なもの  ・・・◎
やや劣るもの        ・・・○
重く劣るもの        ・・・×
【００３８】
チップ本体の経時試験：ボールペン用レフィルを５０℃・湿度０％の環境下、３ヶ月間放置後に、チップ本体内のインキを顕微鏡観察した。
析出物がなく、良好のもの                                ・・・◎
析出物が微少に発生したが、実用上問題のないもの          ・・・○
析出物が存在し、カスレや筆記不良などの原因になるもの    ・・・×
【００３９】
インキ経時試験：ボールペン用レフィルを５０℃・湿度０％の環境下、３ヶ月間放置後に、レフィルのインキ収容筒内のインキ状態を顕微鏡観察した。
析出物が存在しないもの                                  ・・・◎
析出物が存在したが、実用上問題ないもの                  ・・・○
析出物が発生し、実用性に乏しいもの                      ・・・×
【００４０】
実施例１〜７では、書き味、チップ本体の経時試験、インキ経時試験ともに良好な性能が得られた。
【００４１】
比較例１、３、４では、アミノポリホスホン酸を含有しなかったため、析出物が発生し、筆記不良になってしまった。
【００４２】
比較例２、５では、リン酸エステル界面活性剤を含有しなかったため、充分な潤滑性が得られず、書き味が重かった。
【００４３】
尚、図示はしていないが、ボールペンチップ内にステンレス鋼材からなるボールを押圧するコイルスプリングを配設する場合には、チップ本体と同様に、リン酸エステル界面活性剤とコイルスプリングの金属イオンとの反応により金属塩が発生するおそれがあるため、本発明の効果は顕著である。
【００４４】
さらに、顔料のような粒径の大きいものを含有したインキ組成物では、ボールとチップ本体の間で回転阻害による書き味の劣化の可能性や、ボール径が０．７ｍｍ以下のボールを用いたボールペンは、ボールとボール座の接触面積が小さく、単位面積に掛かる荷重が高くなることによる書き味の劣化の可能性があるので本発明の効果は顕著である。
【産業上の利用可能性】
【００４５】
本発明は水性ボールペンに関し、さらに詳細としては、ステンレス綱材からなるチップ本体を用いたボールペンチップにおいて、水、着色剤、アミノポリホスホン酸、リン酸エステル界面活性剤を少なくとも含む水性ボールペン用インキ組成物を直詰めしたことを特徴とした水性ボールペンを用いることで、書き味が良好で、かつボールペンチップ内の金属塩等を抑制することで経時安定性に優れた水性ボールペンを提供することができる。そのため、キャップ式、ノック式等、ボールペンとして広く利用することができる。
【図面の簡単な説明】
【００４６】
【図１】本発明の水性ボールペンを示す、縦断面図である。
【図２】図１における外観図である。
【符号の説明】
【００４７】
１  水性ボールペン
２  インキ収容筒
３  ボールペンチップ
４  ボール
５  チップホルダー
６  水性ボールペン用インキ組成物
７  インキ追従体
【図１】
2008273105.tif 000011
【図２】
2008273105.tif 000012